СПОСОБ ПРЕОБРАЗОВАНИЯ МАТРИЧНО РАСПОЛОЖЕННЫХ ШАРИКОВЫХ ВЫВОДОВ МИКРОСХЕМ ИЗ БЕССВИНЦОВОГО ПРИПОЯ В ОЛОВЯННО-СВИНЦОВЫЕ ОКОЛОЭВТЕКТИЧЕСКОГО СОСТАВА И ПРИПОЙНАЯ ПАСТА ДЛЯ ЕГО РЕАЛИЗАЦИИ

62
36
2
1. Способ преобразования матрично расположенных шариковых выводов микросхемы из бессвинцового припоя в оловянно-свинцовые околоэвтектического состава, отличающийся тем, что микросхему с матрично расположенными шариковыми выводами из бессвинцового припоя на основе олова и серебра устанавливают на плоскую подложку из несмачиваемого припоем материала, на которую предварительно наносят через металлический трафарет, в точном соответствии с матричным расположением шариковых выводов микросхемы определенные дозы припойной пасты, имеющее в своем составе повышенное содержание свинца, при этом обеспечивают совмещение и контактирование шариковых выводов и доз припойной пасты, далее производят нагрев до пиковой температуры не более 230°С и последующее охлаждение с выдержкой определенного временного интервала при температуре выше 180°С до образования в процессе кристаллизации новых шариковых выводов большего размера, состоящих из околоэвтектического оловянно-свинцового припоя, близкого по составу к эвтектическому трехкомпонентному сплаву SnPbAg.
62
36
2
2. Способ по п.1, отличающийся тем, что для матрично расположенных шариковых выводов микросхемы из бессвинцового припоя, предварительно определяют массу дозы припойной пасты с высоким содержанием свинца, состав которой рассчитывают исходя из массо-габаритных размеров, химического состава бессвинцового припоя шариковых выводов и шага их матричного расположения на микросхеме, при этом с учетом необходимого и возможного увеличения объема преобразованного шарикового вывода рассчитывают массы свинца, олова и других компонентов, которые должны быть привнесены в бессвинцовый припой вывода для образования припоя SnPbAg, и определяют состав и процентное содержание свинца, олова и серебра в металлической составляющей, ее объемную долю в припойной пасте, объем и габаритные размеры апертуры металлического трафарета.
3. Припойная паста для преобразования матрично расположенных шариковых выводов микросхемы из бессвинцового припоя в оловянно-свинцовые околоэвтектического состава по п.1, состоящая из порошка припоя и флюс-связки, отличающаяся тем, что она содержит порошок низкотемпературного припоя от 88…92 мас.% и флюс-связку 8…12 мас.%, при этом порошок низкотемпературного припоя состоит из смеси порошков оловянно-свинцовых припоев и имеет следующее соотношение компонентов, мас.%:
порошок оловянно-свинцового припоя Sn<sub>63</sub>Pb<sub>37</sub>
или Sn<sub>62</sub>Pb<sub>36</sub>Ag<sub>2</sub>
1…30
смесь порошков оловянно-свинцовых припоев с высоким
содержанием свинца или один из них
70…99,
а флюс-связка состоит из следующего соотношения компонентов, мас.%:
модифицированная канифоль на основе
природных компонентов
30…60
смесь органических растворителей,
в виде жирных кислот и сложных эфиров
35…70
активаторы в виде смеси органических кислот
1…8